100 mL 의 3 구 플라스크 에 3 - 페닐 - 9 H - 카바졸 0 . 575 g ( 2 . 36 mmol ) , 탄산 칼륨 0 . 702 g ( 3 . 94 mmol ) , 화합물 b 0 . 5 g ( 0 . 788 mmol ) 을 넣 고 , 당해 플라스크 내 를 질소 치환 했 다 . 이 혼합물 에 탈수 1 - 메틸 - 2 - 피 롤리 돈 10 mL 를 첨가 한 후 , 질소 분위기 하 , 100 ℃ 에서 12 시간 가열 교반 했 다 . 교반 후 , 이 혼합물 을 실온 으로 되돌린 후 , 물 을 첨가 하 여 흡인 여과 했 다 . 얻 어 진 고체 를 톨루엔 에 용해 시키 고 실리카 젤 칼럼 크로마토그래피 로 정제 했 다 . 얻 어 진 프랙션 을 농축 하 고 , 클로로폼 과 아 세토 나이트릴 의 혼합 용매 로 재결정 한 바 담황색 고체 의 화합물 35 ( 수량 : 0 . 60 g , 수율 : 77 %) 를 얻 었 다 .